(57)【特許請求の範囲】
【請求項１】
基材と粘着剤層とを備え、一方の面から他方の面に貫通する貫通孔が複数形成されている粘着シートであって、
前記基材は、前記粘着剤層側に位置する第１層と、前記粘着剤層の反対側に位置する第２層とからなり、
前記第１層は、
ポリオレフィン系樹脂（Ａ）５０〜８８質量％と、
前記ポリオレフィン系樹脂（Ａ）を除くスチレン系樹脂および／またはアクリル系樹脂（Ｂ）１０〜４８質量％と、
顔料（Ｃ）２．０〜３０質量％と
を含有する樹脂組成物からなり、
前記第２層は、ポリオレフィン系アイオノマー樹脂（Ｄ）を主成分とし、
前記第１層の厚さと前記第２層の厚さの比は、８０：２０〜９７：３．０である
ことを特徴とする粘着シート。
【請求項２】
前記第２層は、前記ポリオレフィン系アイオノマー樹脂（Ｄ）９７〜１００質量％と、顔料（Ｅ）０〜３質量％とを含有する樹脂組成物からなることを特徴とする請求項１に記載の粘着シート。
【請求項３】
前記ポリオレフィン系樹脂（Ａ）は、エチレン構造を構成単位として含むエチレン系共重合体であることを特徴とする請求項１または２に記載の粘着シート。
【請求項４】
前記ポリオレフィン系樹脂（Ａ）は、エチレン−（メタ）アクリル酸共重合体であることを特徴とする請求項１〜３のいずれかに記載の粘着シート。
【請求項５】
前記顔料（Ｃ）は、炭酸ガスレーザの波長領域に吸収ピークを有することを特徴とする請求項１〜４のいずれかに記載の粘着シート。
【請求項６】
前記顔料（Ｃ）は、無機顔料群から選ばれる少なくとも１種であることを特徴とする請求項１〜５のいずれかに記載の粘着シート。
【請求項７】
前記顔料（Ｃ）は、カーボンブラックであることを特徴とする請求項１〜６のいずれかに記載の粘着シート。
【請求項８】
前記貫通孔は、熱加工により形成されていることを特徴とする請求項１〜７のいずれかに記載の粘着シート。
【請求項９】
前記熱加工は、レーザ熱加工であることを特徴とする請求項８に記載の粘着シート。
【請求項１０】
前記レーザ熱加工で使用するレーザが炭酸ガスレーザであることを特徴とする請求項９に記載の粘着シート。
【請求項１１】
前記基材の表面における前記貫通孔の孔径は、前記粘着剤層の粘着面における前記貫通孔の孔径よりも小さくなっていることを特徴とする請求項１〜１０のいずれかに記載の粘着シート。
【発明の詳細な説明】
【技術分野】
【０００１】
本発明は、例えば、空気溜まりやブリスターを防止または除去することのできる粘着シートに関するものである。
【背景技術】
【０００２】
粘着シートを手作業で被着体に貼付する際に、被着体と粘着面との間に空気溜まりができ、粘着シートの外観を損ねてしまうことがある。このような空気溜まりは、特に粘着シートの面積が大きい場合に発生し易い。
【０００３】
また、アクリル樹脂、ＡＢＳ樹脂、ポリスチレン樹脂、ポリカーボネート樹脂等の樹脂材料は、加熱等によりガスを発生することがあるが、このような樹脂材料からなる被着体に粘着シートを貼付した場合には、被着体から発生するガスによって被着体と粘着シートとの間にブリスター（ふくれ）が生じることとなる。
【０００４】
上記のような問題を解決するために、孔径が０．１〜３００μｍの貫通孔を３０〜５０,０００個／１００ｃｍ２の孔密度で形成した粘着シートが提案されている（特許文献１）。かかる粘着シートによれば、粘着面側の空気やガスを貫通孔から粘着シート表面側に抜くことにより、粘着シートの空気溜まりまたはブリスターを防止することが可能である。
【０００５】
しかしながら、特許文献１の粘着シートにおいては、貫通孔の孔径や基材の材料等によっては、貫通孔が肉眼で見える場合があり、粘着シートの外観は必ずしも良好でない場合があった。
【０００６】
そこで、表面粗さ（Ｒａ）、彩度（Ｃ＊）、明度（Ｌ＊）および隠蔽率が規定された基材を使用し、基材および粘着剤層における貫通孔の孔径、基材の表面における貫通孔の孔径、基材の表面における貫通孔の周縁のレーザによる溶融部の外径、ならびに基材の表面における貫通孔の周縁または溶融部の周縁のレーザによる熱変形部の外径が規定された粘着シートが提案された（特許文献２）。かかる粘着シートにおいては、基本的には、外観が貫通孔のない粘着シートと遜色のないものとなる。
【先行技術文献】
【特許文献】
【０００７】
【特許文献１】再表第２００４／０６１０３２号公報
【特許文献２】再表第２００５／１２１２６８号公報
【発明の概要】
【発明が解決しようとする課題】
【０００８】
ところで、上記粘着シートにおける貫通孔の形成には、レーザによる穴開け加工が利用される場合がある。レーザによる穴開け加工の中でも、炭酸ガスレーザ加工は、レーザアブレーション加工とは異なり、いわゆるレーザ熱加工であって、熱による材料の分解過程を経て加工する方法である。
【０００９】
上記レーザ熱加工を行う場合、基材がポリエチレン、ポリプロピレン等のポリオレフィンまたはポリオレフィン系熱可塑性エラストマーからなる樹脂フィルムにおいては、熱分解温度は高く融解温度は低いため、レーザ光照射時に、材料が熱分解して飛散する前に溶融し、貫通孔の内部径が拡大してしまう。このように貫通孔の内部径が大きくなると、貫通孔の開口部周辺が凹むことにより粘着シートの外観が低下する場合がある。
【００１０】
上記特許文献２の粘着シートにおいても、基材の材料によっては、貫通孔の内部径が拡大してしまい、上記のような問題が生じることがあった（特に特許文献２の実施例１６の基材の場合）。
【００１１】
一方、上記のような粘着シートでは、表面に傷が付くことを防止するために、基材の表面にコーティングによるコート層を設けることが多い。しかし、コート層が形成される際の収縮力が残留応力として蓄積されてしまい、この残留応力を解消しようとする力によって、粘着シートがカールしてしまうことがあった。また、基材に対してコート層のような異種材料をコーティングすると、両者間で十分な密着性が得られず、貼付の際に粘着シートが延伸された場合には、基材とコート層との間で層間剥離が発生したり、クラックが生じることがあった。特にオレフィン系の基材においては、コート層との密着性が悪く、この傾向が顕著である。
【００１２】
本発明は、このような実状に鑑みてなされたものであり、貫通孔を介して空気溜まりやブリスターを防止又は除去することができ、かつ、貫通孔の内部径の拡大が抑制されて良好な外観を有するとともに、耐擦傷性に優れ、さらには延伸時に層間剥離やクラックの問題のないオレフィン系の粘着シートを提供することを目的とする。
【課題を解決するための手段】
【００１３】
上記目的を達成するために、本発明は、基材と粘着剤層とを備え、一方の面から他方の面に貫通する貫通孔が複数形成されている粘着シートであって、前記基材は、前記粘着剤層側に位置する第１層と、前記粘着剤層の反対側に位置する第２層とからなり、前記第１層は、ポリオレフィン系樹脂（Ａ）５０〜８８質量％と、前記ポリオレフィン系樹脂（Ａ）を除くスチレン系樹脂および／またはアクリル系樹脂（Ｂ）１０〜４８質量％と、顔料（Ｃ）２．０〜３０質量％とを含有する樹脂組成物からなり、前記第２層は、ポリオレフィン系アイオノマー樹脂（Ｄ）を主成分とし、前記第１層の厚さと前記第２層の厚さの比は、８０：２０〜９７：３．０であることを特徴とする粘着シートを提供する（発明１）。
【００１４】
なお、本明細書において、「シート」にはフィルムの概念、「フィルム」にはシートの概念が含まれるものとする。
【００１５】
上記発明（発明１）によれば、特に第１層の存在により、レーザ熱加工等の熱加工により形成した貫通孔であっても、内部径の拡大が抑制されたものとなるため、貫通孔の開口部周辺が凹むことで粘着シートの外観が低下することが防止される。また、基材表面の第２層の存在により、コート層がなくとも耐擦傷性に優れ、しかも第１層および第２層がともにオレフィン系であることから両層間の密着性が高く、当該粘着シートを延伸したときにも層間剥離やクラックの問題が生じない。
【００１６】
上記発明（発明１）において、前記第２層は、前記ポリオレフィン系アイオノマー樹脂（Ｄ）９７〜１００質量％と、顔料（Ｅ）０〜３質量％とを含有する樹脂組成物からなることが好ましい（発明２）。
【００１７】
上記発明（発明１，２）において、前記ポリオレフィン系樹脂（Ａ）は、エチレン構造を構成単位として含むエチレン系共重合体であることが好ましい（発明３）。
【００１８】
上記発明（発明１〜３）において、前記ポリオレフィン系樹脂（Ａ）は、エチレン−（メタ）アクリル酸共重合体であることが好ましい（発明４）。
【００１９】
上記発明（発明１〜４）において、前記顔料（Ｃ）は、炭酸ガスレーザの波長領域に吸収ピークを有することが好ましい（発明５）。
【００２０】
上記発明（発明１〜５）において、前記顔料（Ｃ）は、無機顔料群から選ばれる少なくとも１種であることが好ましい（発明６）。
【００２１】
上記発明（発明１〜６）において、前記顔料（Ｃ）は、カーボンブラックであることが好ましい（発明７）。
【００２２】
上記発明（発明１〜７）において、前記貫通孔は、熱加工により形成されていることが好ましい（発明８）。
【００２３】
上記発明（発明８）において、前記熱加工は、レーザ熱加工であることが好ましい（発明９）。
【００２４】
上記発明（発明９）においては、前記レーザ熱加工で使用するレーザが炭酸ガスレーザであることが好ましい（発明１０）。
【００２５】
上記発明（発明１〜１０）において、前記基材の表面における前記貫通孔の孔径は、前記粘着剤層の粘着面における前記貫通孔の孔径よりも小さくなっていることが好ましい（発明１１）。
【発明の効果】
【００２６】
本発明によれば、空気溜まりやブリスターを防止又は除去することができ、かつ、レーザ熱加工等の熱加工により形成した貫通孔であっても、内部径の拡大が抑制された粘着シートが得られる。このような粘着シートにおいては、貫通孔の開口部周辺が凹むことにより粘着シートの外観が低下することが防止される。さらに、本発明に係る粘着シートにおいては、コート層がなくとも基材表面の第２層により耐擦傷性に優れ、しかも第１層および第２層がともにオレフィン系であることから両層間の密着性が高く、当該粘着シートを延伸したときにも層間剥離やクラックの問題が生じない。
【図面の簡単な説明】
【００２７】
【図１】本発明の一実施形態に係る粘着シートの断面図である。
【図２】内部径が拡大した貫通孔を示す粘着シートの部分拡大断面図である。
【図３】本発明の一実施形態に係る粘着シートの製造方法の一例を示す図である。
【発明を実施するための形態】
【００２８】
以下、本発明の実施形態について説明する。
〔粘着シート〕
図１は、本発明の一実施形態に係る粘着シートの断面図である。
【００２９】
図１に示すように、本実施形態に係る粘着シート１は、基材１１と、粘着剤層１２と、剥離材１３とを積層してなるものである。基材１１は、粘着剤層１２側に位置する第１層１１１と、粘着剤層１２の反対側（粘着シート１・基材１１の表面側）に位置する第２層１１２とからなる。なお、剥離材１３は、粘着シート１の使用時に剥離されるものである。
【００３０】
この粘着シート１においては、基材１１および粘着剤層１２を貫通し、基材表面１Ａから粘着面１Ｂに至る貫通孔２が複数形成されている。粘着シート１の使用時、被着体と粘着剤層１２の粘着面１Ｂとの間の空気や被着体から発生するガスは、この貫通孔２を通して基材表面１Ａの外側に抜けるため、後述するように、空気溜まりやブリスターの発生を防止すること、または発生した空気溜まりを簡単に除去することができる。
【００３１】
基材１１の第１層１１１は、ポリオレフィン系樹脂（Ａ）と、ポリオレフィン系樹脂（Ａ）を除くスチレン系樹脂および／またはアクリル系樹脂（Ｂ）（以下「樹脂（Ｂ）」という場合がある。）と、顔料（Ｃ）とを含有する樹脂組成物からなる。
【００３２】
ポリオレフィン系樹脂（Ａ）とは、少なくともオレフィン系炭化水素を構成モノマーとして重合または共重合してなるポリマーであり、他のモノマー、例えば（メタ）アクリル酸や（メタ）アクリル酸エステル等との共重合体も含まれる。なお、本明細書において、（メタ）アクリル酸とは、アクリル酸及びメタクリル酸の両方を意味する。他の類似用語も同様である。
【００３３】
ポリオレフィン系樹脂（Ａ）としては、公知のポリオレフィン系樹脂から選択すればよく、例えば、エチレン、プロピレン、ブテン−１、３−メチルブテン−１、３−メチルペンテン−１、４−メチルペンテン−１等のα−オレフィンの単独重合体またはこれらの共重合体や、これらと他のモノマーとの共重合体が挙げられ、それらの１種を単独で、または２種以上をブレンドして使用することができる。上記共重合体の他のモノマーとしては、例えば、（メタ）アクリル酸、（メタ）アクリル酸エステル、酢酸ビニル、ビニルアルコール、無水マレイン酸等が挙げられる。
【００３４】
ポリオレフィン系樹脂（Ａ）の代表例としては、高密度／中密度／低密度ポリエチレン、直鎖状低密度ポリエチレン、ポリプロピレン、エチレン−（メタ）アクリル酸共重合体、エチレン−（メタ）アクリル酸アルキルエステル共重合体、エチレン−酢酸ビニル共重合体、エチレン−ビニルアルコール共重合体、エチレン−無水マレイン酸共重合体、プロピレン−エチレンブロック共重合体やランダム共重合体、プロピレン−エチレン−ジエン化合物共重合体、ポリブテン−１、ポリ４−メチルペンテン−１等が挙げられる。これらの中でも、エチレン構造を構成単位として含むエチレン系共重合体が好ましく、特にエチレン−（メタ）アクリル酸共重合体が好ましい。これらの好ましいポリオレフィン系樹脂（エチレン系共重合体）、特にエチレン−（メタ）アクリル酸共重合体を使用すると、樹脂（Ｂ）および顔料（Ｃ）の分散性が良好になり、また、顔料（Ｃ）を多量に配合した場合であっても、樹脂組成物をフィルム化したときに顔料（Ｃ）がフィルムから抜け難いという利点がある。
【００３５】
ポリオレフィン系樹脂（Ａ）の質量平均分子量は、５０，０００〜３，０００，０００であることが好ましく、特に１００，０００〜５００，０００であることが好ましい。
【００３６】
基材１１の第１層１１１を構成する樹脂組成物中におけるポリオレフィン系樹脂（Ａ）の含有量は、樹脂（Ｂ）および顔料（Ｃ）の含有量を考慮すると、５０〜８８質量％であり、好ましくは６０〜８０質量％である。
【００３７】
樹脂（Ｂ）としてのスチレン系樹脂とは、少なくともスチレンを構成モノマーとして重合または共重合してなるポリマーであり、他のモノマー、例えばブタジエン等のビニルモノマーや、（メタ）アクリル酸、（メタ）アクリル酸エステル、（メタ）アクリルアミドなどとの共重合体も含まれるが、オレフィン系炭化水素との共重合体は、上記ポリオレフィン系樹脂（Ａ）に該当するため、樹脂（Ｂ）としてのスチレン系樹脂には含まれない。
【００３８】
樹脂（Ｂ）としてのアクリル系樹脂は、少なくとも（メタ）アクリル酸や（メタ）アクリル酸エステルを構成モノマーとして重合または共重合してなるポリマーであり、他のモノマー、例えばビニルモノマーや、スチレン等との共重合体も含まれるが、オレフィン系炭化水素との共重合体は、上記ポリオレフィン系樹脂（Ａ）に該当するため、樹脂（Ｂ）としてのアクリル系樹脂には含まれない。
【００３９】
上記スチレン系樹脂およびアクリル系樹脂は、加熱によって解重合し易い性質を有するため、基材１１の第１層１１１が樹脂（Ｂ）を含有することにより、熱加工、特に炭酸ガスレーザ加工等のレーザ熱加工により、効率的に、そして良好な形状で貫通孔２を形成することができる。
【００４０】
スチレン系樹脂としては、例えば、ポリスチレン樹脂、スチレン−アクリル酸共重合体、スチレン−アクリル酸エステル共重合体、スチレン−ブタジエン−スチレンブロック共重合体等が挙げられ、それらの１種を単独で、または２種以上をブレンドして使用することができる。
【００４１】
アクリル系樹脂としては、例えば、（メタ）アクリル樹脂、（メタ）アクリル酸アルキルエステル樹脂等が挙げられ、それらの１種を単独で、または２種以上をブレンドして使用することができる。
【００４２】
樹脂（Ｂ）としては、スチレン系樹脂またはアクリル系樹脂をそれぞれ単独で使用することもできるし、スチレン系樹脂およびアクリル系樹脂を併用することもできる。
【００４３】
スチレン系樹脂およびアクリル系樹脂の質量平均分子量は、５０，０００〜１，０００，０００であることが好ましく、特に１００，０００〜５００，０００であることが好ましい。
【００４４】
基材１１の第１層１１１を構成する樹脂組成物中における樹脂（Ｂ）の含有量（スチレン系樹脂およびアクリル系樹脂を併用する場合には、それらの合計量）は、１０〜４８質量％であり、好ましくは１５〜３５質量％である。樹脂（Ｂ）の含有量がこの範囲内にあることで、上記のように効率的に良好な形状の貫通孔２を形成することができる。一方、樹脂（Ｂ）の含有量が４８質量％を超えると、基材１１の第１層１１１の耐候性や耐溶剤性が低下するおそれがある。
【００４５】
本実施形態では、上記ポリオレフィン系樹脂（Ａ）および樹脂（Ｂ）に対して、通常の配合量よりも多い量で顔料（Ｃ）を配合することにより、熱加工、特にレーザ熱加工、さらには炭酸ガスレーザ加工により基材１１の第１層１１１に貫通孔２を形成したときに、当該第１層１１１の熱ダメージが小さく、貫通孔２の内部径の拡大が抑制されるという優れた効果が得られる。また、併せて第１層１１１の耐候性が向上するという効果も得られる。
【００４６】
ここで、貫通孔２の内部径拡大とは、基本的には、図２に示すように、貫通孔２の基材１１における最大の直径ｄ２が、貫通孔２の基材表面１Ａにおける直径ｄ１よりも大きく、かつ貫通孔２の基材１１と粘着剤層１２との界面における直径ｄ３よりも著しく大きくなっていることをいうが、必ずしもそのような条件にあてはまるものに限定されず、上記問題が生じるように貫通孔２の径（ｄ１〜ｄ３）が変化したものも含まれるものとする。貫通孔２の内部径が拡大した場合、貫通孔２の直径ｄ２に対応して、貫通孔２の開口部周辺が凹む傾向にある（図２参照）。
【００４７】
基材１１の第１層１１１を構成する樹脂組成物中における顔料（Ｃ）の含有量は、２．０〜３０質量％であり、好ましくは２．５〜２０質量％である。顔料（Ｃ）の含有量が２．０未満であると、上記の効果が得られない。一方、顔料（Ｃ）の含有量が３０質量％を超えると、基材１１の第１層１１１、ひいては粘着シート１の機械的強度が低下する。
【００４８】
顔料（Ｃ）としては、公知の顔料から適宜選択すればよいが、レーザ加工により貫通孔２を形成する場合には、使用するレーザの波長領域に吸収ピークを有するものであることが好ましい。例えば、貫通孔２を炭酸ガスレーザにより形成する場合には、炭酸ガスレーザの波長領域（１０８７−９６２ｃｍ−１）に吸収ピークを有するものであることが好ましい。これによって、小さなレーザ出力で貫通孔２を形成することが可能となる。
【００４９】
顔料には、無機顔料と有機顔料とがあるが、無機顔料の方が、耐候性に優れ、またレーザ穴開け加工性にも優れる。したがって、顔料（Ｃ）は、無機顔料群から選ばれる少なくとも１種であることが好ましい。
【００５０】
無機顔料としては、例えば、カーボンブラック、チタンブラック、タルク、カオリン、ベントナイト、マイカ、雲母チタン、オキシ塩化ビスマス、酸化ジルコニウム、黄酸化鉄、ベンガラ、黒酸化鉄、グンジョウ、酸化クロム、水酸化クロム、カラミン等が挙げられる。これらの中でも、特にカーボンブラックが好ましい。カーボンブラックは、上記の内部径拡大防止効果に特に優れる。
【００５１】
ここで、一般的に、ポリオレフィン系フィルムにおけるカーボンブラックの最高配合量は、１．００％であることが知られている（カーボンブラック協会編，「カーボンブラック便覧」，第２版，株式会社図書出版社，昭和４７年５月２５日，Ｐ．３６１，表３・１）。すなわち、上記のように、基材１１の第１層１１１を構成する樹脂組成物中における顔料（Ｃ）の含有量が２．０質量％以上というのは、当業界の技術常識による含有量の２倍以上の量である。特許文献２の実施例１６で使用したポリオレフィン系熱可塑性エラストマーからなる黒色不透明の基材における顔料の配合量は、必ずしも明らかではないが、フィルム中、１．００質量％以下であると考えられる。
【００５２】
なお、本実施形態における基材１１の第１層１１１は、有機フィラー、紫外線吸収剤、滑剤等の各種添加剤を含んでいてもよい。
【００５３】
一方、基材１１の第２層１１２は、ポリオレフィン系アイオノマー樹脂（Ｄ）を主成分とし、好ましくは、ポリオレフィン系アイオノマー樹脂（Ｄ）９７〜１００質量％と、顔料（Ｅ）０〜３質量％とを含有する樹脂組成物からなる。
【００５４】
ポリオレフィン系アイオノマー樹脂（Ｄ）は、高い耐擦傷性能を有する材料であるため、基材１１の第２層１１２がポリオレフィン系アイオノマー樹脂（Ｄ）を主成分とすることで、当該第２層１１２を表面側に有する基材１１、ひいては粘着シート１は、コート層がなくても耐擦傷性に優れたものとなる。また、基材１１の第１層１１１は、前述した通り、ポリオレフィン系樹脂（Ａ）を５０質量以上％含有するオレフィン系の材料からなり、基材１１の第２層１１２もポリオレフィン系アイオノマー樹脂（Ｄ）を主成分とするオレフィン系の材料からなり、両層は同系統の材料からなるため密着性が高く、したがって、貼付の際に粘着シート１が延伸された場合であっても、第１層１１１と第２層１１２との間の層間剥離やクラックが発生することが抑制される。さらには、第１層１１１の弾性率および第２層１１２の弾性率は、コート剤の弾性率に比較して近いため、基材１１がカールすることを防止することもできる。
【００５５】
ポリオレフィン系アイオノマー樹脂（Ｄ）は、ポリオレフィンを主成分とし、分子間にイオン架橋を導入して得られる樹脂である。
【００５６】
ポリオレフィン系アイオノマー樹脂（Ｄ）のイオン架橋の陰イオン部としては、カルボキシル基が用いられ、陽イオン部としては、金属イオンや有機系の陽イオンが用いられる。具体的には、エチレン−不飽和カルボン酸共重合体や不飽和カルボン酸グラフト変性樹脂またはこれらの混合物のカルボキシル基を、金属陽イオンや有機アミンイオンまたはこれらの混合イオンで部分的にまたは完全に中和したものが使用される。なお、エチレン−不飽和カルボン酸共重合体は、不飽和カルボン酸エステル、ビニルエステル等を第三成分として共重合させたものであってもよい。
【００５７】
不飽和カルボン酸としては、炭素数３〜８の不飽和カルボン酸または二塩基性カルボン酸のハーフエステル、例えばアクリル酸、メタクリル酸、マレイン酸、無水マレイン酸、マレイン酸モノメチルエステル、マレイン酸モノエチルエステル等が挙げられる。
【００５８】
不飽和カルボン酸グラフト変性樹脂としては、ポリエチレン、ポリプロピレン等のポリオレフィン、またはエチレン−酢酸ビニル共重合体、エチレン−アクリル酸共重合体、エチレン−アクリル酸エチル共重合体等のエチレン系共重合体をベース樹脂としたものが好ましい。
【００５９】
金属陽イオンとしては、Ｎａ、Ｋ、Ｌｉ、Ｃａ、Ｍｇ、Ｚｎ、Ｃｕ、Ｃｏ、Ｎｉ、Ｍｎ、Ａｌ等の陽イオンが挙げられる。有機アミンイオンとしては、ｎ−ヘキシルアミン、ヘキサメチレンジアミン、エチレンジアミン、トリエチレンテトラミン、１，３−ビス−アミノメチルシクロヘキサン等のモノまたはポリアミン等が挙げられる。これらの混合イオンとしては、Ｚｎ、Ｃｏ、Ｃｕ等の遷移金属と有機アミンとの錯イオン等が挙げられる。
【００６０】
上記陽イオンの中でも、特にＺｎのイオンを使用することが好ましい。Ｚｎのイオンを使用したＺｎ系のアイオノマー樹脂を用いることにより、耐擦傷性が高いものとなる。
【００６１】
上記陽イオンによるカルボキシル基の中和度は、低過ぎるとポリオレフィン系樹脂との親和性がなくなり、第１層１１１との密着性が低下するおそれがあるため、１〜１００モル％が好ましい。
【００６２】
ポリオレフィン系アイオノマー樹脂（Ｄ）として特に好ましいものは、エチレン−アクリル酸共重合体をベースとした樹脂である。
【００６３】
顔料（Ｅ）としては、基材１１の第１層１１１にて説明した顔料（Ｃ）と同様のものを使用することができ、中でも特にカーボンブラックが好ましい。基材１１の第２層１１２が顔料（Ｅ）を含有することで、第２層１１２の耐候性が向上するとともに、貫通孔２の開口部周辺が凹む傾向を抑制することができ、また、小さなレーザ出力で貫通孔２を形成することが可能となる。
【００６４】
基材１１の第２層１１２を構成する樹脂組成物中における顔料（Ｅ）の含有量は、３質量％以下であることが好ましく、特に２質量％以下であることが好ましい。顔料（Ｅ）の含有量が３質量％を超えると、基材１１の第２層１１２の耐擦傷性が低下するおそれがある。
【００６５】
なお、本実施形態における基材１１の第２層１１２は、有機フィラー、紫外線吸収剤、滑剤等の各種添加剤を含んでいてもよい。
【００６６】
基材１１は、常法によって製造することができ、例えば、第１層１１１を構成する樹脂組成物と、第２層１１２を構成する樹脂または樹脂組成物とを、共押出しによって成形することにより、第１層１１１と第２層１１２とからなる基材１１を得ることができる。なお、基材１１を成形する際に、顔料（Ｃ）および／または顔料（Ｅ）は、マスターバッチとして配合することができる。
【００６７】
ここで、本実施形態における目的を損なわない限り、第１層１１１における粘着剤層１２側の面には、印刷、印字、塗料の塗布、転写シートからの転写、蒸着、スパッタリング等の方法による装飾層が形成されていてもよい。この装飾層は、第１層１１１の全面に形成されていてもよいし、部分的に形成されていてもよい。なお、本明細書では、基材１１に装飾層が形成されている場合、その装飾層を含めて基材という。
【００６８】
基材１１の厚さは、通常は５〜５００μｍ、好ましくは１０〜４００μｍ、特に好ましくは２０〜３００μｍ程度であるが、粘着シート１の用途に応じて適宜変更することができる。
【００６９】
基材１１における第１層１１１の厚さと第２層１１２の厚さの比（第１層：第２層）は、８０：２０〜９７：３．０であり、好ましくは９０：１０〜９７：３．０である。第２層１１２の厚さが第１層１１１と比較して厚過ぎると、安定した形状の貫通孔２が得られ難い。一方、第２層１１２の厚さが第１層１１１と比較して薄過ぎると、基材１１を安定して成形することができず、また、耐擦傷性にも劣る。
【００７０】
基材１１の全光線透過率は、当該基材１１の厚さが１００μｍの場合に、０．１％以下であることが好ましい。このように全光線透過率が低いということは、顔料（Ｃ）（および顔料（Ｅ））が基材１１の第１層１１１（および第２層１１２）中において十分に分散されていることを示す。これにより、基材１１に形成される各貫通孔２にて、上記の内部径拡大防止効果が達成される。また、光を吸収する顔料（Ｃ）（および顔料（Ｅ））が十分分散されていることにより、基材１１の光安定化性が向上し、基材１１が耐候性に優れたものとなる。
【００７１】
粘着剤層１２を構成する粘着剤の種類としては、貫通孔２が形成され得るものであれば特に限定されるものではなく、アクリル系、ポリエステル系、ポリウレタン系、ゴム系、シリコーン系等のいずれであってもよい。また、粘着剤はエマルション型、溶剤型または無溶剤型のいずれでもよく、架橋タイプまたは非架橋タイプのいずれであってもよい。
【００７２】
粘着剤層１２の厚さは、通常は１〜３００μｍ、好ましくは５〜１００μｍ程度であるが、粘着シート１の用途に応じて適宜変更することができる。
【００７３】
剥離材１３の材料としては、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００７４】
剥離材１３の厚さは、通常１０〜２５０μｍ程度であり、好ましくは２０〜２００μｍ程度である。また、剥離材１３における剥離剤の厚さは、通常０.０５〜５μｍであり、好ましくは０.１〜３μｍである。
【００７５】
貫通孔２の孔径は、基材１１および粘着剤層１２を通して（基材１１および粘着剤層１２の厚さ方向の全ての位置において）、０.１〜３００μｍであることが好ましく、特に０.５〜１５０μｍであることが好ましい。貫通孔２の孔径が０．１μｍ未満であると、空気又はガスが抜け難く、３００μｍを超えると貫通孔２が目立つようになり、粘着シートの外観を損なう。また、孔径が３００μｍを超えると、粘着シート１の機械強度が低下するおそれもある。特に、至近距離において貫通孔２が見えないことが要求される場合には、基材１１の表面１Ａにおける孔径を０．１〜４０μｍ以下とするのが好ましい。
【００７６】
貫通孔２の形成方法は特に限定されるものではなく、例えば、ウォータージェット、マイクロドリル、精密プレス、熱加工等によって形成することができる。本実施形態では、貫通孔２は、熱加工で形成されたものであることが好ましく、特にレーザ熱加工で形成されたものであることが好ましく、さらには炭酸ガスレーザによるレーザ熱加工で形成されたものであることが好ましい。かかる加工方法によって貫通孔２を形成したときに、上記の内部径拡大防止効果が明確に発揮される。
【００７７】
貫通孔２の孔密度は、５００〜５０,０００個／１００ｃｍ２であることが好ましく、特に１，０００〜１０,０００個／１００ｃｍ２であることが好ましい。貫通孔２の孔密度が５００個／１００ｃｍ２未満であると、空気またはガスが抜け難くなるおそれがあり、貫通孔２の孔密度が５０,０００個／１００ｃｍ２を超えると、粘着シート１の引張強度や引裂強度が低下するおそれがある。
【００７８】
なお、本実施形態に係る粘着シート１における貫通孔２は、基材１１の上面（基材表面１Ａ）から、粘着剤層１２の下面（粘着面１Ｂ）までを貫通するものであるが、剥離材１３をも貫通していてもよい。
【００７９】
また、本実施形態に係る粘着シート１は剥離材１３を備えたものであるが、本発明はこれに限定されるものではなく、剥離材１３はなくてもよい。さらに、本実施形態に係る粘着シート１の大きさ、形状等は特に限定されるものではない。例えば、粘着シート１は、基材１１および粘着剤層１２のみからなるテープ状のもの(粘着テープ)であって、ロール状に巻き取られて巻取体となり得るものであってもよい。
【００８０】
前述したとおり、本実施形態に係る粘着シート１においては、基材１１の第１層１１１における樹脂（Ｂ）の配合および顔料（Ｃ）の特有の配合量により、貫通孔２は、粘着シート１においてその内部径の拡大が抑制された形状となっている。したがって、貫通孔２の内部径拡大に起因する問題、すなわち貫通孔２の開口部周辺が凹むことにより粘着シート１の外観が低下する問題が生じることを防止することができる。
【００８１】
また、本実施形態に係る粘着シート１は、基材１１の表面側にポリオレフィン系アイオノマー樹脂（Ｄ）を主成分とする第２層１１２を有することで、コート層がなくとも耐擦傷性に優れる。また、第２層１１２は、第１層１１１と同じくオレフィン系であることから第１層１１１との密着性が高く、したがって、粘着シート１を延伸したときにも、層間剥離やクラックの問題が生じない。
【００８２】
〔粘着シートの製造〕
上記実施形態に係る粘着シート１の製造方法の一例を図３（ａ）〜（ｆ）を参照して説明する。
【００８３】
本製造方法では、あらかじめ第１層１１１と第２層１１２とからなる基材１１を用意しておく。最初に、図３（ａ）〜（ｂ）に示すように、剥離材１３の剥離処理面に、粘着剤層１２を形成する。粘着剤層１２を形成するには、粘着剤層１２を構成する粘着剤と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって剥離材１３の剥離処理面に塗布して乾燥させればよい。
【００８４】
次に、図３（ｃ）に示すように、粘着剤層１２の表面に基材１１の第１層１１１側を圧着し、第２層１１２を表面側に有する基材１１と、粘着剤層１２と、剥離材１３とからなる積層体とする。そして、図３（ｄ）に示すように、粘着剤層１２から剥離材１３を剥離した後、図３（ｅ）に示すように、基材１１と粘着剤層１２とからなる積層体に貫通孔２を形成し、図３（ｆ）に示すように、再度粘着剤層１２に剥離材１３を貼り付ける。
【００８５】
貫通孔２の形成は、熱加工によって行うことが好ましい。熱加工の種類としては、例えばレーザ熱加工、熱針による熱加工、溶孔による熱加工等が挙げられるが、中でも、エア抜け性の良い微細な貫通孔を所望の孔密度で容易に形成することのできるレーザ熱加工が好ましい。これらの熱加工によって貫通孔２を形成しても、貫通孔２の内部径が拡大することが抑制され、また溶融物ができ難いため、外観の良好な粘着シート１が得られる。
【００８６】
レーザ熱加工に用いるレーザの種類としては、炭酸ガス（ＣＯ２）レーザ、ＴＥＡ−ＣＯ２レーザ、ＹＡＧレーザ、ＵＶ−ＹＡＧレーザ、ＹＶＯ４レーザ、ＹＬＦレーザ等が挙げられるが、中でも、生産効率、コスト等の面から炭酸ガスレーザが好ましい。
【００８７】
なお、レーザ熱加工による貫通孔２の形成には、貫通孔２が形成されるまで一箇所に連続的にレーザ光を照射するバースト加工（バーストモード）と、複数箇所に順次レーザ光を照射して複数の貫通孔２を均等に形成するサイクル加工（サイクルモード）とがあり、前者は熱効率の点で優れており、後者は被加工物に対する熱影響を低減できる点で優れているが、上記レーザ熱加工は、いずれのモードで行ってもよい。
【００８８】
レーザ熱加工を行う場合、粘着剤層１２側から基材１１側に向かってレーザを照射することが好ましい。このように粘着剤層１２側からレーザ熱加工を施すことにより、基材表面１Ａにおける貫通孔２の孔径は、粘着剤層１２の粘着面１Ｂにおける孔径よりも小さくなる。また、剥離材１３を一旦剥離して、粘着剤層１２に対して直接レーザを照射することにより、レーザの出力エネルギーを小さくできる。レーザの出力エネルギーが小さければ、熱に起因する溶融物や熱変形部のより少ない、形の整った貫通孔２を形成することが可能となる。
【００８９】
レーザ熱加工によっても、貫通孔２の開口部周縁には溶融物ができ難いが、仮に溶融物が付着したとしても、基材１１の表面に保護フィルムを貼付することにより、溶融物の付着を防ぐことができる。保護フィルムとしては、建築材料や金属板の表面保護に用いられる公知の保護フィルムを用いることができる。また、基材１１として、キャスティング法で製造したものを用いる場合には、基材１１の表面にキャスティング用のキャリアシートを積層した状態でレーザ熱加工を行ってもよい。
【００９０】
なお、上記製造方法では、粘着剤層１２を剥離材１３上に塗布形成し、形成された粘着剤層１２と基材１１とを貼り合わせたが、本発明はこれに限定されるものではなく、粘着剤層１２を基材１１上に直接塗布形成してもよい。
【００９１】
〔粘着シートの使用〕
粘着シート１を被着体に貼付する際には、まず、剥離材１３を粘着剤層１２から剥離する。
【００９２】
次に、露出した粘着剤層１２の粘着面１Ｂを被着体に密着させるようにして、粘着シート１を被着体に押圧する。このとき、被着体と粘着剤層１２の粘着面１Ｂとの間の空気は、粘着シート１に形成された貫通孔２から基材表面１Ａの外側に抜けるため、被着体と粘着面１Ｂとの間に空気が巻き込まれ難く、空気溜まりができることが防止される。仮に貼付操作で空気が巻き込まれて空気溜まりができたとしても、その空気溜まり部または空気溜まり部を含んだ空気溜まり部周辺部を再圧着することにより、空気が貫通孔２から基材表面１Ａの外側に抜けて、空気溜まりが消失する。このような空気溜まりの除去は、粘着シート１の貼付から長時間経過した後でも可能である。
【００９３】
また、粘着シート１を被着体に貼付した後に、被着体からガスが発生したとしても、そのガスは粘着シート１に形成された貫通孔２から基材表面１Ａの外側に抜けるため、粘着シート１にブリスターが生じることが防止される。
【実施例】
【００９４】
以下、実施例等により本発明をさらに具体的に説明するが、本発明の範囲はこれらの実施例等に限定されるものではない。
【００９５】
〔実施例１〕
二軸押出混練機（テクノベル社製，ＫＺＷ２５ＴＷＩＮ−３０ＭＧ−ＳＴＭ）を用いて、ポリオレフィン系樹脂としてエチレン−メタクリル酸共重合体（三井・デュポンポリケミカル社製，ＮＵＣＲＥＬ  Ｎ０９０３ＨＣ）６５質量％と、スチレン系樹脂としてスチレン−ブタジエン−スチレン共重合体（ＪＳＲ社製，ＴＲ２２５０）３０質量％と、顔料としてカーボンブラック（旭カーボン社製，ＳＵＮＢＬＡＣＫ２００）５質量％との混合物から、第１層用の混練ペレットを作製した。次いで、押出試験機(東洋精機製作所社製，ラボプラストミル３０Ｃ１５０）を用い、上記第１層用の混練ペレットと、第２層用のポリオレフィン系アイオノマー（三井・デュポンポリケミカル社製，ハイミラン１７０６，亜鉛イオン架橋エチレン−アクリル酸共重合体）とから、膜厚１００μｍ、層厚比が第１層：第２層＝９７：３のフィルムを作製した。得られたフィルムを粘着シートの基材とした。ここで、当該基材を構成する材料の配合および層厚比を表１に示す（以下同じ）。
【００９６】
上質紙の両面をポリエチレン樹脂でラミネートし、片面をシリコーン系剥離剤で剥離処理した剥離材（リンテック社製，ＦＰＭ−１１，厚さ：１７５μｍ）の剥離処理面に、アクリル系溶剤型粘着剤（リンテック社製，ＰＫ）の塗布剤を乾燥後の厚さが３０μｍになるようにナイフコーターによって塗布し、９０℃で１分間乾燥させた。このようにして形成した粘着剤層に、基材としての上記フィルムを、第１層が粘着剤層と接触するように圧着するとともに、その基材における第２層の表面に、再剥離性粘着剤層を有する保護シート（スミロン社製，Ｅ−２０３５，厚さ：６０μｍ）を貼付し、５層構造の積層体を得た。
【００９７】
上記積層体から剥離材を剥し、粘着剤層側から積層体に対して炭酸ガスレーザを照射し（松下産業機器社製，ＹＢ−ＨＣＳ０３を使用，２ショットバースト加工，周波数：１００００Ｈｚ，パルス幅：２５μｓｅｃ（１ショット目）／１２μｓｅｃ（２ショット目））、２,５００個／１００ｃｍ２の孔密度（孔パターン：並列型，ピッチ間隔２ｍｍ）で貫通孔を形成した。そして、再度粘着剤層に上記剥離材を圧着し、そして基材表面から保護シートを剥がし、これを粘着シートとした。
【００９８】
〔実施例２〕
層厚比を第１層：第２層＝８０：２０にする以外、実施例１と同様にして粘着シートを作製した。
【００９９】
〔実施例３〕
二軸押出混練機（テクノベル社製，ＫＺＷ２５ＴＷＩＮ−３０ＭＧ−ＳＴＭ）を用いて、ポリオレフィン系アイオノマー（三井・デュポンポリケミカル社製，ハイミラン１７０６，亜鉛イオン架橋エチレン−アクリル酸共重合体）９７質量％と、顔料としてカーボンブラック（旭カーボン社製，ＳＵＮＢＬＡＣＫ２００）３質量％との混合物から、第２層用の混練ペレットを作製した。
【０１００】
次いで、押出試験機(東洋精機製作所社製，ラボプラストミル３０Ｃ１５０）を用い、実施例１と同様にして作製した第１層用の混練ペレットと、上記第２層用の混練ペレットとから、膜厚１００μｍ、層厚比が第１層：第２層＝９７：３のフィルムを作製し、これを粘着シートの基材とした。得られた基材を使用する以外、実施例１と同様にして粘着シートを作製した。
【０１０１】
〔実施例４〕
層厚比を第１層：第２層＝８０：２０にする以外、実施例３と同様にして粘着シートを作製した。
【０１０２】
〔比較例１〕
層厚比を第１層：第２層＝７０：３０にする以外、実施例１と同様にして粘着シートを作製した。
【０１０３】
〔比較例２〕
層厚比を第１層：第２層＝９９：１．０にする以外、実施例１と同様にして粘着シートを作製した。
【０１０４】
〔比較例３〕
押出試験機(東洋精機製作所社製，ラボプラストミル３０Ｃ１５０）を用い、実施例１と同様にして作製した第１層用の混練ペレットから、膜厚１００μｍのフィルム（第２層は無し）を作製し、これを粘着シートの基材とした。得られた基材を使用する以外、実施例１と同様にして粘着シートを作製した。
【０１０５】
〔比較例４〕
保護コート用アクリル系高分子型塗工液（一方社油脂工業社製，ＵＬＳ−１９３５ＬＨ，固形分含有量：３０質量％）１００質量部（固形分）に対し、ポリイソシアネート化合物架橋剤（日本ポリウレタン工業社製，コロネートＨＬ）２．５質量部を添加して、架橋剤含有塗工液を調製した。
【０１０６】
比較例３と同様にして作製した基材の表面に、上記架橋剤含有塗工液を、乾燥後の厚さが５μｍになるようにマイヤーバーＮｏ．１２で塗布し、６０℃で１分間加熱処理して、コート層を形成した。層厚比は、基材：コート層＝９５：５であった。得られたコート層付き基材を使用する以外、実施例１と同様にして粘着シートを作製した。
【０１０７】
〔試験例〕
（１）貫通孔の形状観察
実施例および比較例で得られた粘着シートを貫通孔の部分で切断し、デジタル顕微鏡（キーエンス社製，ＶＨＸ−２００）を使用して、貫通孔の基材表面の直径、基材における最大直径、基材と粘着剤層との界面の直径および粘着面の直径を測定した。また、無作為に１ｃｍ２の範囲を５箇所選択し、貫通している孔の数を数え、１ｃｍ２あたりの平均貫通孔数を算出した。結果を表２に示す。
【０１０８】
（２）赤外分光光度測定
実施例および比較例で使用した基材の添加顔料について、フーリエ変換赤外分光光度計（パーキンエルマー社製，ＦＴ−ＩＲ Ｓｐｅｃｔｒｕｍ Ｏｎｅ）を使用したユニバーサルＡＴＲ法により、使用レーザ波長領域（１０８７−９６２ｃｍ−１）における吸収ピーク（ＦＴ−ＩＲ吸収ピーク）の有無の測定を行った。結果を表２に示す。表２中、吸収のあったものを○、吸収のなかったものを×で表す。
【０１０９】
（３）全光線透過率測定
実施例および比較例で使用した基材について、ヘイズメーター（日本電色工業製，ＮＤＨ５０００）を使用し、ＪＩＳ Ｋ ７３６１：１９９６に準拠して全光線透過率（％）の測定を行った。結果を表２に示す。
【０１１０】
（４）外観検査
実施例および比較例で得られた粘着シートについて、以下のようにして外観検査を行った。結果を表３に示す。
【０１１１】
剥離材を剥した粘着シート（大きさ：３０ｍｍ×３０ｍｍ）をメラミン塗装板に貼り、室内蛍光灯の下、肉眼によって、粘着シート表面の外観について検査した。なお、目から粘着シートまでの距離は約３０ｃｍとし、粘着シートを見る角度は種々変えた。その結果、肉眼によって貫通孔を認識できないものを○、認識できるものを×で表す。
【０１１２】
（５）空気溜まり消失性試験１
実施例および比較例で得られた粘着シートについて、以下のようにして空気溜まり消失性試験を行った。結果を表３に示す。
【０１１３】
剥離材を剥した粘着シート（大きさ：５０ｍｍ×５０ｍｍ）を、直径１５ｍｍ程度の空気溜まりが形成されるように、平らなメラミン塗装板に貼付し、その粘着シートをスキージにより圧着し、空気溜まりが除去できるか否かを確認した。その結果、空気溜まりが除去されたものを○、空気溜まりが除去されなかったものを×で表す。
【０１１４】
（６）空気溜まり消失性試験２
実施例および比較例で得られた粘着シートについて、以下のようにして空気溜まり消失性試験を行った。結果を表３に示す。
【０１１５】
剥離材を剥した粘着シート（大きさ：５０ｍｍ×５０ｍｍ）を、直径１５ｍｍ、最大深さ１ｍｍの部分球面形の窪み（凹部）を有する７０ｍｍ×７０ｍｍのメラミン塗装板に貼付し（窪みと粘着シートとの間には空気溜りが存在する）、その粘着シートをスキージにより圧着し、空気溜まりが除去できるか否かを確認した。その結果、粘着シートがメラミン塗装板の凹部に追従して空気溜まりが除去されたものを○、粘着シートがメラミン塗装板の凹部に追従せずに空気溜まりが除去されなかったもの（空気溜まりが小さくても残存したものを含む）を×で表す。
【０１１６】
（７）破断応力測定
実施例および比較例で使用した基材について、ＪＩＳ  Ｋ７１６１：１９９４及びＪＩＳ  Ｋ７１２７：１９９９に準拠し、万能試験機（島津製作所社製，オートグラフＡＧ−ＩＳ ５００Ｎ）を使用して引張り速度２００ｍｍ／分にて破断応力測定を行った。なお、破断応力の測定は、基材のマシン方向（ＭＤ）およびクロスマシン方向（ＣＤ）について行った。結果を表３に示す。
【０１１７】
（８）耐擦傷性試験
実施例および比較例で得られた粘着シートについて、綿布（一方社油脂工業社製，カナキン）にイソプロピルアルコール（ＩＰＡ）を浸み込ませたものを用い、荷重４．９Ｎにて粘着シートの基材表面を１０往復して耐擦傷性試験を行った。そして、試験前後で基材表面における光沢度を測定し、その変化率を求めた。光沢度については、日本電色工業社製グロスメーター「ＶＧ２０００」を使用し、ＪＩＳ Ｋ ７１０５：１９８１に準拠して６０°光沢度を測定した。光沢度の変化率が２０％未満であるものを合格（○）、２０％以上であるものを不合格（×）とした。結果を表３に示す。
【０１１８】
（９）耐延伸クラック性試験
実施例および比較例で得られた粘着シートを２５ｍｍ×１００ｍｍの大きさに裁断し、剥離材を剥がしたものを試料とした。この試料を、精密万能試験機（島津製作所製，オートグラフＡＧ−ＩＳ）にセットし、１０％延伸（引張り速度：２００ｍｍ／分）した。１０％延伸時における粘着シートの外観を評価し、クラック、浮き、剥がれ等の発生がなかったものを○、クラック、浮き、剥がれ等の発生があったものを×とした。結果を表３に示す。
【０１１９】
【表１】
0005570269.tif 000002
・Ａ：エチレン−メタクリル酸共重合体（三井・デュポンポリケミカル社製，ＮＵＣＲＥＬ  Ｎ０９０３ＨＣ）
・Ｂ：スチレン−ブタジエン−スチレン共重合体（ＪＳＲ社製，ＴＲ２２５０）
・Ｃ：カーボンブラック（旭カーボン社製，ＳＵＮＢＬＡＣＫ２００）
・Ｄ：エチレン系アイオノマー（三井・デュポンポリケミカル社製，ハイミラン１７０６，亜鉛イオン架橋エチレン−アクリル酸共重合体）
・Ｅ：カーボンブラック（旭カーボン社製，ＳＵＮＢＬＡＣＫ２００）
【０１２０】
【表２】
0005570269.tif 000003
【０１２１】
【表３】
0005570269.tif 000004
【０１２２】
表１〜表３から分かるように、本発明の条件に合致する基材を使用した粘着シート（実施例１〜４）は、エア抜け性に優れるとともに、肉眼で貫通孔を認識することができず、また貫通孔の内部径が拡大しておらず、良好な外観を呈していた。そして、耐擦傷性、耐延伸クラック性および機械的強度にも優れていた。
【産業上の利用可能性】
【０１２３】
本発明の粘着シートは、一般的に粘着シートに空気溜まりやブリスターが生じやすい場合、例えば粘着シートの面積が大きい場合や、被着体からガスが発生する場合、さらには耐擦傷性が要求される場合に好ましく用いることができる。
【符号の説明】
【０１２４】
１…粘着シート
１１…基材
１１１…第１層
１１２…第２層
１２…粘着剤層
１３…剥離材
１Ａ…基材表面
１Ｂ…粘着面
２…貫通孔
【図１】
0005570269.tif 000005
【図２】
0005570269.tif 000006
【図３】
0005570269.tif 000007